(57)【特許請求の範囲】
【請求項１】
導電性粉末、樹脂バインダおよび溶剤を主成分とし、樹脂バインダとしてエチルセルロース系樹脂を含む、積層電子部品の内部電極用導体ペーストにおいて、
前記導体ペーストが、セラミックシートに印刷し、乾燥して得た乾燥膜の表面粗さ(Ra)が0.06μm以下の内部電極乾燥膜を有するセラミックシートを複数枚積層し、圧着し、所定の形状に切断し、焼成する各工程を有する積層電子部品の製造に供されるものであり、
前記樹脂バインダとして、前記エチルセルロース系樹脂と、ブチラール樹脂と、を配合比率が重量比で95：5〜60：40の範囲になるように併用することを特徴とする内部電極用導体ペースト。
【請求項２】
更に高級脂肪酸系または高級脂肪酸エステル系の界面活性剤を含むことを特徴とする、請求項１に記載の内部電極用導体ペースト。
【請求項３】
前記導電性粉末が、ニッケルおよび／または銅を主成分とするものであることを特徴とする、請求項１または２に記載の内部電極用導体ペースト。
【請求項４】
請求項１乃至３のいずれかに記載の内部電極用導体ペーストを用いて内部電極を形成したことを特徴とする積層電子部品。
【発明の詳細な説明】
【技術分野】
【０００１】
本発明は、積層コンデンサ、積層インダクタ、積層アクチュエータ等の積層セラミック電子部品の内部電極を形成するための導体ペーストに関する。
【背景技術】
【０００２】
積層セラミック電子部品（以下「積層電子部品」という。）は、一般に次のようにして製造される。誘電体、磁性体、圧電体等のセラミック原料粉末を樹脂バインダ中に分散させ、シート化してなるセラミックグリーンシート（以下「セラミックシート」という。）に、導電性粉末と所望によりセラミック粉末等を含む無機粉末、樹脂バインダおよび溶剤を主成分とする内部電極用導体ペーストを所定のパターンで印刷し、乾燥して溶剤を除去し、内部電極乾燥膜を形成する。得られた内部電極乾燥膜を有するセラミックシートを複数枚積み重ね、圧着して積層体とし、所定の形状に切断した後、高温で焼成して、セラミック層の焼結と内部電極層の形成を同時に行い、セラミック素体を得る。この後、素体の両端面に端子電極を焼き付けて、積層電子部品を得る。
【０００３】
近年、積層電子部品の小型化、高積層化の要求が強く、特に、導電性粉末としてニッケルおよび／または銅を用いた積層電子部品においては、セラミック層、内部電極層ともに薄層化が急速に進んでいる。このためセラミックシートには、より薄く、緻密で平滑な表面を有するものが使用される。一方、内部電極用導体ペーストは、極めて微細な導電性粉末を使用し、かつペーストを印刷、乾燥した後の乾燥膜が平滑な表面を有していることが要求される。
【０００４】
しかし、セラミックシートと内部電極の乾燥膜との界面が極めて平滑であると、積層、圧着時、この界面においてすべり現象が生じ、位置ずれを起こしやすくなる。一般に高積層品には、無機粉末の分散性と印刷性を考慮して、エチルセルロース系の樹脂バインダを用いた内部電極用ペーストが使用されるが、この場合、特にすべり現象が発生しやすい。内部電極の位置ずれは、積層体を切断、焼成して得た個々の部品の電気特性の不良を引き起こす。例えば積層コンデンサにおいては、コンデンサの容量不良等が発生する。積層数の多い高積層品では、内部電極が存在する部分と存在しないマージン部との段差を最小にするため、高い圧力をかけて圧着する必要があるが、圧力が高いほどすべりが起こりやすく、位置ずれが大きくなり、極端な場合、所定の形状に積層体を切断することができなくなる。このような問題を解決するため、従来、圧着条件等、工程上のさまざまな改善がなされているが、工程が煩雑となる（例えば、特許文献１参照。）。また特に、極めて微細な導電性粉末を使用した高性能の導体ペーストを用いることにより、内部電極の乾燥膜の表面粗さ（Ra）が0.1μm以下になってくると、従来の技術では、位置ずれによる不良を防止することが非常に困難であった。
【先行技術文献】
【特許文献】
【０００５】
【特許文献１】特開２０００−２６９６４０号公報
【発明の概要】
【発明が解決しようとする課題】
【０００６】
本発明の目的は、積層電子部品の製造において、セラミックシートに内部電極用導体ペーストを印刷し、乾燥して得た内部電極膜を有するセラミックシートを積層、圧着する際、内部電極膜の位置ずれを起こさない、内部電極用導体ペーストを提供することにある。特に、セラミックシートと内部電極膜との界面が極めて平滑であり、例えば内部電極の乾燥膜の表面粗さ(Ra)が0.06μm以下になった場合でも、圧着時、位置ずれを起こしにくい内部電極用導体ペーストを提供するものである。また本発明の他の目的は、高積層品でも内部電極膜の位置ずれによる特性不良のない積層電子部品を得ることにある。
【課題を解決するための手段】
【０００７】
本発明の要旨は、以下のとおりである。
１.導電性粉末、樹脂バインダおよび溶剤を主成分とし、樹脂バインダとしてエチルセルロース系樹脂を含む、積層電子部品の内部電極用導体ペーストにおいて、
前記導体ペーストが、セラミックシートに印刷し、乾燥して得た乾燥膜の表面粗さ(Ra)が0.06μm以下の内部電極乾燥膜を有するセラミックシートを複数枚積層し、圧着し、所定の形状に切断し、焼成する各工程を有する積層電子部品の製造に供されるものであり、
前記樹脂バインダとして、前記エチルセルロース系樹脂と、ブチラール樹脂と、を配合比率が重量比で95：5〜60：40の範囲になるように併用することを特徴とする内部電極用導体ペースト。
２.更に高級脂肪酸系または高級脂肪酸エステル系の界面活性剤を含むことを特徴とする、前記１に記載の内部電極用導体ペースト。
３.前記導電性粉末が、ニッケルおよび／または銅を主成分とするものであることを特徴とする、前記１または２に記載の内部電極用導体ペースト。
４.前記１乃至３のいずれかに記載の内部電極用導体ペーストを用いて内部電極を形成したことを特徴とする積層電子部品。
【発明の効果】
【０００８】
本発明の内部電極用導体ペーストは、セラミックシートとの接着性が極めて優れており、導体ペーストを印刷、乾燥したセラミックシートを複数枚積み重ね、圧着する際、セラミックシートと内部電極膜との界面が極めて平滑な場合であっても内部電極膜の位置ずれを起こすことがない。このため特性不良のない、優れた積層電子部品が歩留まり良く得られる。特に、高い圧力で圧着する必要のある高積層品でも位置ずれが発生しにくく、このため更に小型で高積層の積層部品を製造することが可能になる。
【発明を実施するための形態】
【０００９】
セラミックシートとの接着性が良好な樹脂とは、内部電極が印刷形成されるセラミックシートとの接着性がエチルセルロース系樹脂より高く、内部電極乾燥膜とセラミックシートとを圧着したときの両者の接合性を改善しうるものであり、例えばブチラール樹脂、エポキシ樹脂、フェノール樹脂、アクリル樹脂、ロジン、ロジン誘導体などが使用される。このような樹脂をエチルセルロース系樹脂と併用することにより、セラミックシートを積層、圧着する際、両者の界面ですべり現象が起こりにくくなり、位置ずれが発生しない。このため高積層品を高圧で圧着する場合にも、内部電極膜の位置ずれによる容量不良等の特性不良がなく、歩留まりが改善される。特に、内部電極の乾燥膜の平滑性が高く、表面粗さ（Ra）が0.06μm以下である場合にも、不良が発生せず極めて優れた特性の積層部品を得る。このため更に小型で高積層の積層部品を製造することが可能になる。
【００１０】
エチルセルロース系樹脂とセラミックシートとの接着性の良好な樹脂との比率は、重量比で95：5〜60：40であることが望ましい。セラミックシートとの接着性の良好な樹脂の比率がこの範囲より少ないと効果が顕著でなく、また多いと積層体の焼成工程における脱バインダ性が悪くなる。
【００１１】
またバインダ樹脂として、上記以外の樹脂を、本発明の効果を損なわない範囲で添加することもできる。
本発明において用いられる導電性粉末は、特に制限はない。例えばニッケル、銅、コパルト、銀、パラジウム、白金等の金属粉末や、これらを含む合金粉末などが用いられる。単体の金属粉末のほか、前記金属を含む合金粉末や、複合粉末を使用してもよい。また金属粉末表面に金属酸化物、ガラス、セラミックなどの無機材料を存在させた金属−無機複合粉末や、金属酸化物、ガラス、セラミックなどの無機粉末に導電性金属を被覆した金属−無機複合粉末を用いることもできる。これらの導電性粉末を２種以上混合して用いてもよい。
【００１２】
特に、気相法、噴霧熱分解法、金属化合物粉末を気相中に分散させて熱分解する方法などにより製造される、平均粒径１μm以下の、分散性の良好な球状の高結晶性または単結晶金属粉末を用いて、膜厚が極めて薄く、表面粗さ（Ra）が0.06μm以下の平滑な表面を有する内部電極膜を形成する場合に、本発明は極めて優れた効果を奏する。また本発明は、ニッケルおよび／または銅を主成分とする導電性粉末を使用した場合に、特に有効である。
【００１３】
導体ペーストには、導電性粉末の他に、通常配合されることのある無機成分、即ちガラス、セラミックシートに含有されるセラミックと同一の成分を含むセラミック、アルミナ、シリカ、酸化銅、酸化マンガン、酸化チタン等の金属酸化物、モンモリロナイトなどを、目的に応じて適宜添加することができる。これらの無機成分は、粉末状で添加してもよいが、前述のように導電性粉末の表面に被覆することによりペースト中に配合することもできる。
【００１４】
溶剤としては、前記バインダ樹脂を溶解するものであれば特に限定はなく、通常内部電極用ペーストに使用されているものを適宜選択して配合する。例えばアルコール系、エーテル系、エステル系、炭化水素系等の有機溶剤や水、またはこれらの混合溶剤が挙げられる。
本発明の導体ペーストには、この他通常添加されることのある可塑剤、分散剤、界面活性剤等を適宜配合することができる。特に、ラウリン酸、ステアリン酸、オレイン酸、リノール酸等の高級脂肪酸やこれらの脂肪酸のエステルを、その構造の中に有する界面活性剤を配合すると、本発明の効果をより高めるので好ましい。このような界面活性剤は、各々のバインダ樹脂と導電性粉末の分散性を向上させることにより、樹脂同士の相溶性が比較的悪いバインダ樹脂を用いた場合でも、バインダ樹脂と導電性粉末の分離現象や、導電性粉末同士の凝集を防止する効果を有している。
【００１５】
本発明の導体ペーストは、常法に従って、導電性粉末や他の無機粉末を樹脂および溶剤と均一に混合分散させることにより製造される。
また、本発明の積層電子部品は、本発明の内部電極用導体ペーストを用いて、通常の積層部品と同様の方法で製造される。
【実施例】
【００１６】
次に、本発明を実施例に基づき、さらに具体的に説明する。
〔実施例１〕
平均粒径0.2μmの球状の高結晶性ニッケル粉末100重量部に対し、セラミック粉末を20重量部配合した無機粉末を、エチルセルロース4.0重量部、ポリビニルブチラール樹脂1.0重量部、高級脂肪酸エステル系界面活性剤1.0重量部、高級脂肪酸系界面活性剤0.5重量部および溶剤100重量部と混合し、３本ロールミルを使用して混練して、導体ペーストを作製した。なおセラミック粉末は、本実施例でコンデンサの誘電体層を形成するのに使用されるものと同一組成のセラミック粉末である（以下「共材」という。）。溶剤はテルピネオールおよび脂肪族炭化水素系溶剤からなるものである。
【００１７】
セラミックシートとしてチタン酸バリウムを主成分とする誘電体セラミック粉末と有機バインダとからなる厚さ約2.5μmのシートを用意した。このシート上に、得られた前記の導体ペーストを所定のパターンに印刷し、90℃で1分間加熱して乾燥させ、内部電極乾燥膜を有するセラミックシートを得た。この内部電極乾燥膜の厚さは約1.5μm、表面粗さ（Ra）は約0.04μmであった。内部電極乾燥膜を有するセラミックシートを、誘電体有効層が200層になるように積み重ね、80℃で800Kg／cm2の圧力を加えて圧着、成形した後、所定の形状に切断し、未焼成の積層コンデンサチップを得た。
【００１８】
得られたチップを端子側の側面に平行な面で切断し、断面を観察して、内部電極膜の位置ずれ（圧着性）を調べた。結果を表１に示す。圧着性の評価基準は、次のとおりである。
垂直方向にほぼ全ての内部電極の位置が揃っているものを◎、若干の位置ずれはあるものの特性に影響しない程度であるものを〇、ずれが大きく、側面から内部電極が露出しているものを×とした。
【００１９】
次に、前記未焼成の積層コンデンサチップを水蒸気を含む窒素ガス中、600℃で10時間保持することにより仮焼し、脱バインダ性を調べ、結果を表１に併せて示した。チップが黒色化していたものを×、そうでないものを〇とした。
〔参考例１〜３〕
実施例１と同様にして、表１に示す組成の導体ペーストを作製した。同様にして、圧着性、脱バインダ性を調べ、Raの値と共に表１に示した。
〔比較例１〕
実施例１と同様にして、表１に示す組成の導体ペーストを作製した。同様にして、圧着性、脱バインダ性を調べ、Raの値と共に表１に示した。
【００２０】
【表１】
0005299904.tif 000002
【００２１】
表１より明らかなように、本発明の導体ペーストを用いた場合、乾燥膜の表面がきわめて平滑であるにもかかわらず、位置ずれがほとんど生じなかった。
〔実施例２〜３、比較例２〜３〕
エチルセルロース系樹脂とポリビニルブチラール樹脂の比率を、表２のように変化させる以外は実施例１と同様にして、導体ペーストを作製した。圧着性、脱バインダ性を調べ、Raの値と共に表２に示した。
【００２２】
【表２】
0005299904.tif 000003